(57)【特許請求の範囲】
【請求項１】
少なくとも一枚が透明である二枚のプラスチックフィルム１，３を接着層２を介して積層した構造からなる折り紙４であって、前記プラスチックフィルム１，３、接着層２の三層の内の少なくとも一つの層に蛍光性物質を含有することを特徴とする折り紙。
【発明の詳細な説明】
【０００１】
【産業上の利用分野】
本発明はプラスチックフィルムからなる新規な折り紙に関する。
【０００２】
【従来の技術】
従来、折り紙は着色された紙が用いられていた。
しかし、近年片面が着色されたセロハンやポリスチレン等のプラスチックフィルムを使用したものも用いられるようになった。これらは、折り紙細工には適さないという先入観念から使用されていなかったものであるが、プラスチックフィルムは一般に剛性があり、軽く折るだけでは折目が付きにくいが指でしごくことにより、折目がよく固定されその折目の保持性は紙よりむしろ良いというものである（実開昭６０−４５０９７号等）。これらのフィルムには金属蒸着したもの、筆記可能としたもの、帯電防止処理したもの等が有った。
【０００３】
【発明が解決しようとする課題】
しかし、従来のフィルムを使用した折り紙は、紙と同様の単純な着色や金属蒸着をしたものしかなく、フィルムの特徴を活かした意匠性を有しているものはなかった。また、従来のフィルムを使用した折り紙は、折目の保持性は良いものの、折る際の剛性が強すぎて折目を付けるのに非常に苦労を要するものであった。
さらに、折目部分の着色層や金属蒸着層が剥がれやすく、見栄えを悪くするという欠点もあった。
【０００４】
本発明は上記のような従来のものの欠点を除去するためになされたもので、適度な剛性で折りやすく、折目の保持性が良好で、また、折目部分の樹脂層が剥がれ落ちることはなく、華麗で光輝な折り紙を提供することを目的とする。
【０００５】
【課題を解決するための手段】
上記目的を達成するために、本発明の折り紙は、少なくとも一枚が透明である二枚のプラスチックフィルム１，３を接着層２を介して積層した構造からなる折り紙４であって、前記プラスチックフィルム１，３、接着層２の三層の内の少なくとも一つの層に蛍光性物質を含有する構成を有する。
【０００６】
以下、各層について説明する。
プラスチックフィルム１，３としては、アクリル、ポリ塩化ビニル、ポリ塩化ビニリデン、ポリスチレン、ポリプロピレン、酢酸セルロース、ポリエステル、ポリカーボネート、ポリエチレン等の樹脂を使用したものがあげられる。この中でも、二軸延伸されたポリエステルフィルムが好ましく使用される。
二枚のプラスチックフィルムの内、少なくとも一枚は透明性を有しなければならない。この場合の透明性は、蛍光性物質からの光を透過して、折目が発光できる程度の透明性があれば良い。このような透明性を有していれば着色されていても良い。
【０００７】
プラスチックフィルム１，３の層に蛍光性物質を含有させる場合には、上述の樹脂中に蛍光性物質を混練して成膜したプラスチックフィルムを使用しても良く、また、上述の樹脂を成膜した透明フィルム１１上に蛍光性物質を含有した樹脂層１２（以下、蛍光樹脂層という）を設けた構造からなるプラスチックフィルムを使用しても良い。透明フィルム１１上に蛍光樹脂層１２を設けた構造からなるプラスチックフィルムとしては、上述したプラスチックフィルムと同様の透明フィルム１１上に、樹脂に蛍光性物質を含有させた樹脂液を塗工することにより作製される。
【０００８】
蛍光樹脂層１２に使用される樹脂としては、ポリスチレン、ポリエチレン、ポリプロピレン、塩化ビニリデン樹脂、ポリアミド、ポリカーボネート、メラミン樹脂、フェノール樹脂、酢酸ビニル樹脂、ポリエステル、アクリル樹脂、セルロース樹脂、塩化ビニル樹脂、ウレタン樹脂、エポキシ樹脂、ポリビニルアルコール等の１種または２種以上があげられる。
【０００９】
蛍光性物質としては、通常、可視光ないし紫外光を吸収し、可視光波長の蛍光を発生するもの、好ましくは可視光中の紫、青、緑等の光線を受けてそれよりも長い波長の蛍光を発生するものが用いられる。このような蛍光性物質は従来良く知られており、一般には蛍光染料、集光染料、蛍光顔料、蛍光増白剤、発光性色素等といわれるものであり、例えば、ピレン系、ペリレン系、ペリノン系、アントラキノン系、ウラニン系、エオシン系、ローダミン系、スチルベン系、チオフラビン系、クマリン系、オーラミン系、アクリジン系、ナフタル酸系、ボロン錯塩系、チオインジコ等の有機系のものが用いられるが、場合によっては無機系のものも用いることができる。中でも発光効率の良い集光染料を使用することが好ましい。
【００１０】
集光染料は、蛍光染料の一種であるが、吸収波長域と発光波長域の重なる程度が少なく、染料の自己吸収は殆ど起こらないために蛍光の程度が強くなっている。また、非常に耐候性の良い染料として位置付けられている。この性能のために染料は非常に精製度が高い状態になっている。集光染料としては、例えば、Ｌｕｍｏｇｅｎ  Ｆ（ＢＡＳＦ社製）、発光性色素ＥＢ−５０１、ＥＧ−３０２、ＥＲ−１０７（共に三井東圧染料社製）等があげられる。このような集光染料を使用することにより、折目の蛍光の程度をさらに高めることができる。
【００１１】
蛍光性物質の混合比は、蛍光性物質の種類により一概にはいえないが、通常、樹脂１００重量部に対し０．００１〜１０重量部が好ましい。０．００１重量部未満であると、蛍光が不十分となり、１０重量部より多くなると、蛍光強度としては減少してくるためである。
蛍光樹脂層１２の厚さとしては、使用される樹脂・蛍光物質の種類、折り紙の大きさ等により一概にはいえないが、通常１〜５０μｍ、好ましくは２〜２０μｍである。１μｍ以上としたのは、十分な蛍光を得るためであり、５０μｍ以下としたのは折りやすくするためである。
【００１２】
プラスチックフィルム１，３には、帯電防止性を付与するために帯電防止剤等を混合しても良く、帯電防止剤層を別に設けても良い。さらに、接着性をあげるために下引き処理を行なっても良い。
プラスチックフィルム１，３には、必要により蛍光性物質以外の染料、顔料等の着色剤、その他の添加剤を入れることができる。
プラスチックフィルム１，３のそれぞれの厚みは、プラスチックフィルムの材質、折り紙の大きさ等により一概にはいえないが、通常１０〜１５０μｍが好ましく、１２〜５０μｍがより好ましく使用される。１０μｍ以上としたのは折り紙を折った際の腰を得るためであり、１５０μｍ以下としたのはフィルムの剛性が強すぎて折りづらいということがなく、また、折目から割れるという欠点を生じさせないためである。二枚のプラスチックフィルムは、同じ厚さでなくても良い。
【００１３】
接着層２として使用される接着剤または粘着剤としては、酢酸ビニル系樹脂、変性酢酸ビニル系樹脂、変性酢酸ビニル・アクリル系共重合樹脂、エチレン・酢酸ビニル系共重合樹脂、ポリエステル系樹脂、アクリル系共重合樹脂、セルロース系樹脂、塩化ビニル・酢酸ビニル系共重合樹脂、ウレタン系樹脂、エポキシ系樹脂、変性ポリビニルアルコール系樹脂、アクリロニトリルゴム等の１種または２種以上が好適に使用される。接着層２の厚さとしては、通常５〜５０μｍが好ましく、５〜２５μｍがより好ましい。５μｍ以上としたのは折った時に剥離しないだけの接着力を保持する為であり、５０μｍ以下としたのは折りやすくするためである。
【００１４】
接着層２に蛍光性物質を含有させる場合には、上述の接着剤または粘着剤１００重量部に対して、０．００１〜１０重量部の範囲で含有させる。０．００１重量部未満であると、蛍光が不十分となり、１０重量部より多くなると、蛍光強度としては減少してくるためである。
また、接着層２には、必要により他の染料、顔料等の着色剤、その他の添加剤を入れることができる。
【００１５】
本発明の折り紙４は、プラスチックフィルム１，３を接着層２を介して積層する。
また、プラスチックフィルム１，３として、透明フィルム１１上に蛍光樹脂層１２を設けたものを使用する場合には、蛍光樹脂層１２と接着層２が隣り合うように積層すると塗膜の脱落防止等の点で好ましい。
【００１６】
このようにして積層された折り紙４は、各層に使用される樹脂等の種類、折り紙の大きさ等により一概にはいえないが、総厚みで３０〜３００μｍの範囲が好ましく、さらに４０〜１５０μｍの範囲がより好ましい。３０μｍ以上としたのは、折り紙を折った際の腰を得る為であり、３００μｍ以下としたのは、剛性が強すぎず折目の保持性を良好にする為である。
【００１７】
【作用】
このように、少なくとも一枚が透明である二枚のプラスチックフィルム１，３を接着層２を介して積層した構造からなり、プラスチックフィルム１，３、接着層２の三層の内の少なくとも一つの層に蛍光性物質を含有する構成としたことにより、適度な剛性のため折りやすく折目の保持性が良好で、しかも折った際の折目から強く蛍光を生じ、曲面部分においてもほのかに蛍光を生じ、華麗で光輝な折り紙が得られる。
【００１８】
【実施例】
以下、本発明の実施例について説明する。
実施例１
厚さ２５μｍの透明な二軸延伸ポリエステルフィルム１上に、下記組成の蛍光性物質を含有する接着層２を乾燥膜厚３０μｍとなるよう塗布した。
接着層処方：
アクリル系感圧接着剤                  １０重量部
（ＢＰＳ−１１０９：東洋インキ製造社製）
集光染料                          ０．０１重量部
（Ｌｕｍｏｇｅｎ  Ｆ  Ｏｒａｎｇｅ  ２４０：ＢＡＳＦ社製）
メチルエチルケトン                    ３０重量部
【００１９】
次に、得られた接着層２を積層したポリエステルフィルム１の接着層２面に、厚さ２５μｍの透明な二軸延伸ポリエステルフィルム３をラミネートして総厚８０μｍの折り紙を得た。
本実施例で得られた折り紙を、１５ｃｍ×１５ｃｍの大きさにカットして折ってみたところ、適度な剛性のため折りやすく、折目の保持性は非常に良好であった。さらに、折目から蛍光を生じ、曲面部分においてもほのかに蛍光を生じ、華麗で光輝な意匠性に優れた折り紙を得た。
【００２０】
実施例２
厚さ２５μｍの透明な二軸延伸ポリエステルフィルム（透明フィルム）１１上に、下記組成の蛍光樹脂層１２を乾燥膜厚２０μｍとなるよう塗布し、プラスチックフィルム１を得た。
蛍光樹脂層処方：
ポリスチレン                          ６０重量部
（スタイロン６６６：旭化成工業社製）
集光染料                          ０．１８重量部
（Ｌｕｍｏｇｅｎ  Ｆ  Ｒｅｄ  ３００：ＢＡＳＦ社製）
トルエン                            ２４０重量部
【００２１】
次に、得られたプラスチックフィルム１の蛍光樹脂層１２上に、下記組成の接着層２を乾燥膜厚２０μｍとなるよう塗布し、厚さ２５μｍの透明な二軸延伸ポリエステルフィルム３をラミネートして総厚９０μｍの折り紙４を得た。
接着層処方：
ウレタン系接着剤                      ５４重量部
（ノンソルボンドＷＡ−３７２：大日精化工業社製）
ウレタン系接着剤                    １．５重量部
（ノンソルボンドＣ−９６：大日精化工業社製）
水                                      ８重量部
イソプロパノール                        ８重量部
本実施例で得られた折り紙を、１５ｃｍ×１５ｃｍの大きさにカットして折ってみたところ、適度な剛性のため折りやすく、折目の保持性は非常に良好であった。さらに、折目から蛍光を生じ、曲面部分においてもほのかに蛍光を生じ、華麗で光輝な意匠性に優れた折り紙を得た。
【００２２】
実施例３
厚さ２５μｍの透明な二軸延伸ポリエステルフィルム（透明フィルム）１１を二枚用意し、下記組成の蛍光樹脂層１２をそれぞれ乾燥膜厚２０μｍとなるよう塗布し、プラスチックフィルム１，３を得た。
蛍光樹脂層処方：
ポリビニルブチラール                    ４重量部
（エスレックＢＬ−Ｓ：積水化学工業社製）
蛍光染料                          ０．０４重量部
（カヤセットフラビンＦＧ：日本化薬社製）
トルエン                              ３６重量部
【００２３】
次に、得られたプラスチックフィルムの内の一枚のプラスチックフィルム１の蛍光樹脂層１２上に、下記組成の接着層２を乾燥膜厚２０μｍとなるよう塗布した。
接着層処方：
ウレタン系接着剤                      ５４重量部
（ノンソルボンドＷＡ−３７２：大日精化工業社製）
ウレタン系接着剤                    １．５重量部
（ノンソルボンドＣ−９６：大日精化工業社製）
水                                      ８重量部
イソプロパノール                        ８重量部
【００２４】
次に、接着層２を積層したプラスチックフィルム１の接着層２面と、もう一枚のプラスチックフィルム３の蛍光樹脂層１２面とをラミネートして、総厚１１０μｍの折り紙４を得た。
本実施例で得られた折り紙を、１５ｃｍ×１５ｃｍの大きさにカットして折ってみたところ、適度な剛性のため折りやすく、折目の保持性は非常に良好であった。さらに、折目から蛍光を生じ、曲面部分においてもほのかに蛍光を生じ、華麗で光輝な意匠性に優れた折り紙を得た。
【発明の効果】
本発明の折り紙は、少なくとも一つの層に蛍光性物質を含有することにより、折った際の折目から強く蛍光を生じ、曲面部分においてもほのかに蛍光を生じ、華麗で光輝な意匠性に優れた折り紙である。また、二枚のプラスチックフィルムを接着層を介して積層したことにより、適度な剛性のため折りやすく、折目の保持性は非常に良好であり、折目部分の樹脂層が剥がれ落ちることもない。また、プラスチックフィルムを使用しているため破れにくく、耐水性にも優れた折り紙である。
【図面の簡単な説明】
【図１】本発明の実施例を表す断面図。
【図２】本発明の他の実施例を表す断面図。
【符号の説明】
１・・・プラスチックフィルム
２・・・接着層
３・・・プラスチックフィルム
４・・・折り紙
【図１】
0003633954.tif 000002
【図２】
0003633954.tif 000003